(57)【要約】カソード保護ポリマー配合物が開示される。この配合物は、結合剤として働く流動性材料、この流動性材料中に分散した炭素質伝導性媒体、この流動性材料中に同様に分散した犠牲金属粒子を有する。この炭素質伝導性媒体は、炭素ベースの電子移動剤として働き、そして粒子、小板、繊維、管、またはこれらの組み合わせの形態である。アノードとして働く金属粒子、カソードとして働く保護されるべき金属基板、および電子移動剤として働く伝導性媒体によって、電流回路が形成される。流動性材料はまた、イオン伝導性ポリマーまたは固有に伝導性のポリマーを備えて、この電流回路をさらに増強し得る。【特許請求の範囲】
【請求項１】
カソード保護ポリマー配合物であって、該配合物は、以下：
（ａ）流動性材料；
（ｂ）該流動性材料中に分散した、炭素質伝導性媒体；および
（ｃ）該流動性材料中に同様に分散した、犠牲金属粒子、
を含有し、該犠牲金属粒子は、該配合物が接触することを意図される金属基板より腐食性が高い、配合物。
【請求項２】
前記炭素質伝導性媒体が、炭素ベースの電子移動剤として働き、そして粒子、小板、繊維、管、またはこれらの組み合わせの形態であり、そして必要に応じて、金属のめっきによって機能性にされている、請求項１に記載の配合物。
【請求項３】
前記炭素質伝導性媒体が、繊維である、請求項１または請求項２に記載の配合物。
【請求項４】
前記管が、多層ナノチューブである、請求項１または請求項２に記載の配合物。
【請求項５】
前記管が、単層ナノチューブである、請求項１または請求項２に記載の配合物。
【請求項６】
前記流動性材料が、ポリマー性材料であり、そしてフィルムまたはコーティングを形成し得る、請求項１〜５のいずれか１項に記載の配合物。
【請求項７】
前記流動性材料が、感圧性接着剤である、請求項１〜５のいずれか１項に記載の配合物。
【請求項８】
前記金属基板が、鉄を含有する基板であり、そして前記犠牲金属粒子が、亜鉛またはアルミニウムである、請求項１〜７のいずれか１項に記載の配合物。
【請求項９】
前記流動性材料中に、イオン伝導性剤をさらに含有する、請求項１〜８のいずれか１項に記載の配合物。
【請求項１０】
前記犠牲金属粒子の不動態化を減少させるための手段をさらに含有する、請求項９に記載の配合物。
【請求項１１】
前記手段が、錯化剤である、請求項１０に記載の配合物。
【請求項１２】
前記流動性材料中に、固有に伝導性のポリマーをさらに含有する、請求項１〜１１のいずれか１項に記載の配合物。
【請求項１３】
請求項１〜１２のいずれか１項に記載の配合物から形成された、フィルム。
【請求項１４】
請求項１〜１２のいずれか１項に記載の配合物が接触している表面を有する、金属基板。
【請求項１５】
金属基板を保護する方法であって、請求項１〜１２のいずれか１項に記載の配合物を、該金属基板と接触させる工程を包含する、方法。
【請求項１６】
請求項１〜１２のいずれか１項に記載の配合物を使用する方法であって、請求項１〜１２のいずれか１項に記載の配合物を、金属基板に適用する工程を包含し、該配合物と該金属基板とが、電流回路を形成し、該電流回路において、前記犠牲金属粒子は、アノードであり、そして該金属基板は、カソードであり、そして該電流回路において、前記炭素質伝導性媒体は、該アノードとカソードとの間での電子移動剤として働く、方法。
【請求項１７】
前記電流回路が、受動回路である、請求項１６に記載の方法。
【請求項１８】
請求項１〜１２のいずれか１項に記載の配合物を作製する方法であって、前記炭素質伝導性媒体を、前記流動性材料中に混合する工程、および前記犠牲金属粒子を、該流動性材料中に混合する工程を包含する、方法。
【請求項１９】
前記炭素質伝導性媒体が、前記流動性材料の全固形分の約０．０１重量％〜約１０重量％の量で存在し、そして前記犠牲金属粒子が、該流動性材料の全固形分の約０．１重量％〜約９５重量％の量で存在する、請求項１〜１２のいずれか１項に記載の方法。
【発明の詳細な説明】
【技術分野】
【０００１】
（優先権の主張）
本願は、米国仮特許出願番号６０／５１４，６９１（代理人事件番号１２００３０２０を有し、２００３年１０月２７日に出願された）からの優先権を主張する。
【０００２】
（発明の分野）
本願は、炭素ベースの電子移動剤の、カソード保護コーティングにおける使用に関する。
【背景技術】
【０００３】
（発明の背景）
近代社会において、過去５０年間にわたり、金属からポリマーへの移行が存在している。これは部分的には、ポリマーが、環境中で酸化されないことに起因する。例えば、金属の腐食は、価値ある特性を破壊する。腐食とは、金属が、このような腐食を可能にする環境条件に曝露される場合の、金属酸化物を形成するこの金属の不可逆反応である。このような腐食に起因する金属構造体を修復または交換するために、毎年、何１０億ドルもが費やされている。
【０００４】
鉄を含有する物品の腐食（通常、「錆び」と称される自然のプロセス）は、錆を防止するかまたは減少させるための、効率的な経済的方法を見出すために、かなりの努力を促している。この鉄を含有する物品の表面をコーティングすること（塗装のプロセス）は、この物品を、自然な錆反応が開始するために必要とされる要素から保護するための、最初の試みであった。
【０００５】
鉄を含有する物品は、都市を建設し、そしてこれらの都市の間を商業的に結び付けている構造体を形成する。高層ビル、吊り橋、山の下または川の下のトンネル、高圧送電線、燃料貯蔵タンク、自由の女神像、エッフェル塔、および全ての型のコンクリート構造体のための補強格子のような、様々な用途のための鉄製品は、全て、腐食からのこのような保護を必要とする。
【０００６】
耐食機構は、電位列を利用し、これによって、腐食性が高い金属が、その環境（この金属がなければ、鉄が錆びる環境）中で犠牲になる。この金属の「カソード保護」は、環境により破壊されることに対して金属特性を保存することを目的とする、巨大な産業を非常に多く生じている。
【０００７】
カソード保護は、電流回路の物理現象を利用する。この電流回路は、電力によって、能動回路であることを補助され、保護されるべき金属から腐食効果を追い払い得るか、または電力なしの受動回路であり得る。受動電流回路の例は、電極ベースのシステムについては特許文献１（Ｈｕａｎｇら）に、そしてコーティングベースのシステムについては特許文献２（Ｈａｗｋｉｎｓら）に開示されている。両方の型のシステムは、構造体中のより価値のある鉄を保護するために、電位列における、よりアノード性の金属（例えば、亜鉛）に依存する。特許文献１における電極において、亜鉛は、イオン伝導性接着剤によって構造体に接着した、板の形態である。特許文献２におけるコーティングにおいて、亜鉛は、結合剤および固有に伝導性のポリマー中に分散した、粒子の形態である。両方の場合において、亜鉛は、電流回路のアノードである。このアノード性の亜鉛は、カソード性の鉄を保存するために、犠牲にされる。
【０００８】
特許文献３（Ａｎｇｅｌｏｐｏｕｌｏｓら）は、伝導性粒子を含有する伝導性充填剤と、固有に伝導性のポリマーとを有する、ポリマーマトリックスを開示する。これらの充填剤およびポリマーは、金属基板のための腐食保護層のため、および他の目的のために、有用である。
【０００９】
特許文献４（Ｆｒｉｅｎｄ）は、フィブリルを充填した、導電性の複合材料を開示する。この複合材料は、十分な導電性を有するコーティングを形成し得、このコーティングは、金属部品または成型プラスチック部品の露出した表面上の犠牲アノード材料と組み合わせて、腐食を防止することを補助するために使用される。
【００１０】
特許文献５（Ｇｌａｔｋｏｗｓｋｉ）は、複数のナノチューブ、および必要に応じて、さらなる伝導性材料を有する、導電性フィルムを開示する。
【特許文献１】米国特許第５，６５０，０６０号明細書
【特許文献２】米国特許第５，９７６，４１９号明細書
【特許文献３】米国特許第５，７００，３９８号明細書
【特許文献４】米国特許第５，０９８，７７１号明細書
【特許文献５】米国特許出願公開第２００３／０１２２１１１号明細書
【発明の開示】
【発明が解決しようとする課題】
【００１１】
（発明の要旨）
当該分野が必要としているものは、合理的な費用で、単一のコーティングに、炭素質伝導性媒体と犠牲金属粒子との両方を含有させることによって、金属構造体の効果的なカソード保護を提供するための手段である。
【課題を解決するための手段】
【００１２】
本発明は、当該分野における上記目的を、カソード保護システムの伝導性媒体に集中することによって、解決する。
【００１３】
「伝導性媒体」またはその複数形は、導電性を示す、炭素質材料を意味する。この伝導性媒体は、電気的に活性であるが、直流電流的に不活性である。必要に応じて、この炭素質材料はまた、熱伝導性を示し得る。
【００１４】
カソード保護システムの導電性は、流動性材料への添加剤として働く、伝導性媒体によって達成される。この伝導性媒体は、炭素ベースの電子移動剤である。この流動性材料はまた、犠牲金属粒子を充填されて、フィルムまたはコーティング内に、電流回路を完成させる。必要に応じて、この流動性材料はまた、固有に伝導性のポリマーを備えて、導電性を増強する。
【００１５】
「炭素ベースの電子移動剤」とは、粒子、小板、繊維、管などの形態、およびこれらの組み合わせの、固体の炭素質材料を意味する。これらの管は、多層ナノチューブまたは単層ナノチューブであり得る。必要に応じて、この炭素質材料は、直流電流的に活性になるように機能性にされ得、そして犠牲金属粒子のための部位として働き得る。必要に応じて、この炭素質材料は、固有に伝導性のポリマーとの結合を介して、より導電性になるように機能性にされ得る。
【００１６】
「流動性材料」は：
（ａ）カソード保護を必要とする金属含有物品に、スプレーまたはブラシによって塗布される、フィルム形成液体（例えば、塗料または他のコーティング）；
（ｂ）金属含有物品上に層として形成される、アモルファス固体（例えば、ポリマー接着剤または他のポリマー）；あるいは
（ｃ）金属含有物品上に合体する、蒸気（例えば、過熱された気体）
であり得る。
【００１７】
好ましくは、この流動性材料は、フィルムまたは他のコーティングを、カソード保護されるべき金属含有物品上に、迅速かつ安価に形成し得る、ポリマー結合剤である。この流動性材料の選択が、結果としてより安価になされる場合、この流動性材料は、必ずしも、それ自体が導電性である必要はない。
【００１８】
より好ましくは、この流動性材料は、任意の塗料または他のコーティングが形成する様式と同じ様式で、障壁を形成し得、カソード保護されるべき金属含有物品の保護の、物理的局面を提供する。
【００１９】
従って、本発明の１つの局面は、カソード保護ポリマー配合物であり、この配合物は：流動性材料、この流動性材料中に分散した炭素質伝導性媒体、およびこの流動性材料中に同様に分散した犠牲金属粒子を含有する。
【００２０】
この炭素質伝導性媒体は、不連続であっても、連続的であっても、この流動性材料と共同して連続的であってもよいことが、本発明の範囲内である。
【発明の効果】
【００２１】
本発明の利点は、費用効果的なカソード保護システムを作製する目的で、炭素質材料（好ましくは、限りなく小さいサイズの材料）が、犠牲金属粒子を含有する流動性材料に導電性を付与するために使用され得ることである。
【００２２】
本発明の他の利点は、図面を構成する画像と組み合わせて、本発明の実施形態の説明において明らかになる。
【発明を実施するための最良の形態】
【００２３】
（発明の実施形態）
（金属粒子）
金属粒子が、カソード保護フィルムまたはコーティングと電気連絡している他の何らかの金属を保護するべきである場合、発生するように選択される金属は、電位列に従って、保護されるべき金属よりもアノード性が高い必要がある。このような概念は、米国特許第５，９７６，４１９号（Ｈａｗｋｉｎｓら）に開示されている。
【００２４】
平均粒径は、約１μｍ〜約２５μｍの範囲であり得、そして好ましくは、約２μｍ〜約１０μｍの範囲であり得、そして最も好ましくは、約２μｍであり得る。
【００２５】
金属粒子の形状もまた、１つのパラメータである。粒子の形状は、球から小板までの範囲であり得る。一般に、単位電圧あたりの表面積がより大きいことが、好ましい。しかし、当業者はまた、低いアスペクト比の球と比較して、高いアスペクト比の小板を加工することの困難性を、考慮に入れなければならない。
【００２６】
好ましくはないが、金属の粒子は、本発明の範囲から逸脱することなく、ポリマー中で凝集または集合し得る。
【００２７】
犠牲となるアノード金属粒子は、好ましくは、流動性材料中に密接に混ざってか、または流動性材料と共同して連続して、流動性材料中に存在する。この流動性材料は、保護されるべきカソード金属と、容易に連続的になり得る。
【００２８】
犠牲アノードの選択は、保護されるべきカソード金属によって決定され、次いで、費用、利用可能性、取り扱いの容易さ、環境に対する影響、および他の要因によって、影響を受ける。金属の候補物の決定は、電位列を根拠にする。この電位列は、金属の性能の連続物を確立する。アノード金属が、この電位列において、カソード金属より高アノード性またはよりアノード性である限り、このアノード金属は、候補物である。
【００２９】
この電位列は、電気化学者に周知であり、そして犠牲となるアノード使用のための適切な候補物を選択するために、過度に実験することなく使用され得る。候補物の選択を試験するための１つの位置は、ｗｗｗ．ｃｏｒｒｏｓｉｏｎｓｏｕｒｃｅ．ｃｏｍである。Ｍｉｌｉｔａｒｙ  Ｓｐｅｃｉｆｉｃａｔｉｏｎｓに基づく別の位置は、ｗｗｗ．ｅａａ１０００．ａｖ．ｏｒｇ／ｔｅｃｈｎｉｃｌ／ｃｏｒｒｏｓｉｏｎ／ｇａｌｖａｎｉｃ．ｈｔｍであり、この位置は、金属の合金および純粋な金属を、Ｃｏｒｒｏｓｉｏｎ  Ｃｏｎｔｒｏｌ−−Ｇａｌｖａｎｉｃ  Ｔａｂｌｅにおいて同定する。
【００３０】
保護されるべきカソード金属に対する、一般的な犠牲アノードの非限定的な例が、表１に示される。
【００３１】
【表１】
2007508439.tif 000002
種々の可能な金属のうちでも、遷移金属が好ましい。なぜなら、このような金属は、低いイオン化エネルギー、正の酸化状態、高い融点、高い沸点、高い導電性、展性、および他の望ましい特性を有するからである。
【００３２】
ポリマー中のアノード金属の量は、約０．１％〜約９５％の範囲であり得、そして好ましくは、約５％〜約４０％の範囲であり得る。全ての百分率は、流動性材料の全固形分に対する重量％である。含まれるべきアノード金属の量は、犠牲アノードとしてのこの金属の消費の速度を考慮して、予測される直流電流保護の持続時間を超えるべきである。当業者は、計算を行って、流動性材料中にロードするアノード金属の好ましい量を決定することが、可能である。
【００３３】
金属粒子は、保護されるべき金属より腐食性が高い、任意の元素であり得る。好ましくは、これらの金属粒子は、亜鉛である。なぜなら、他の金属より費用が低く、そして亜鉛は、鉄（カソード保護システムによって最も頻繁に保護される金属）より腐食性が高いからである。あるいは、環境中に亜鉛を使用することに関して問題がある状況においては、アルミニウムを使用し得る。Ｍｉｌｉｔａｒｙ  Ｓｐｅｃｉｆｉｃａｔｉｏｎ  Ｇａｌｖａｎｉｃ  Ｔａｂｌｅが示すように、腐食制御のために適切な、多くの適切なアルミニウムと別の金属との合金が存在する。
【００３４】
亜鉛粒子は、Ｐｕｒｉｔｙ  Ｚｉｎｃ  Ｍｅｔａｌｓ  ＬＬＣ（Ｃｌａｒｋｓｖｉｌｌｅ，ＴＮ）；Ｈｕｍｅｌ  Ｃｒｏｔｏｎ，Ｉｎｃ．；およびＴｒｉｄｅｎｔ  Ａｌｌｏｙｓ，Ｌｔｄ．のような供給源から、市販されている。アルミニウム粒子は、Ｅｃｋａｒｔ，Ｉｎｃ．から市販されている。
【００３５】
（流動性材料）
流動性材料は、電気的に活性であっても、不活性であってもよい。電気的に不活性な流動性材料は、本発明の導電性媒体を考慮すると、より費用効果的である。しかし、いくつかの実施形態において、流動性材料もまた電気的に活性にして、電流回路（この回路において、保護されるべき金属基板は、カソードであり、そして流動性材料中で伝導性媒体と混ざっている金属粒子は、犠牲アノードである）における電子移動を改善することにより、伝導性媒体を補助することが、望ましくあり得る。
【００３６】
電気的に不活性な流動性材料の非限定的な例は、フィルムまたはコーティングを形成し得る任意のポリマー、あるいは成型品または押し出された製品を形成し得る任意のポリマーであり、例えば、オレフィン、アクリル、エポキシ、ウレタン、アルキドのポリマー、ＵＶ硬化性アクリレートもしくは電子線硬化性アクリレート、ポリ塩化ビニル、ポリエステル、ポリビニルアルコール、エチレン酢酸ビニル、エチレンアクリル酸のイオノマー、フルオロポリマー、シリコーンのポリマー、フェノール樹脂、メラミン、ポリアミド、天然ゴムおよび合成ゴム、合成ブロックコポリマー、ポリスチレンスルホン酸、ポリアクリルアミド、ポリビニルオキサゾリン、ならびにポリエチレンイミンである。
【００３７】
「ポリマー」とは、天然に存在するポリマー、合成により生成したポリマー、天然に存在するポリマーと合成により生成したポリマーとの、物理的相互作用もしくは化学的相互作用による組み合わせ、またはこれらの組み合わせを意味する。
【００３８】
ポリマーの物理的特性の、全ての主要な形態は、本発明において使用するために受容可能である：熱可塑性プラスチック、熱可塑性エラストマー、熱硬化性プラスチック、熱硬化性エラストマー、ならびにポリマーの物理的特性のこのような四隅の間であるこれらの混合物。熱可塑性物質は、処方および適用が容易であるので、好ましいが、熱硬化性プラスチックは、性能の結果のために好ましい。受容可能なポリマーの化学的特性の非限定的な列挙は、ｗｗｗ．ＰｏｌｙＯｎｅ．ｃｏｍにおいて見出され得る。
【００３９】
これらのポリマーは、接着剤であっても非接着剤であっても良い。その接着性は、天然に存在しても、可塑剤および粘着剤によって生じてもよい。受容可能な接着剤の非限定的な列挙は、ｗｗｗ．３Ｍ．ｃｏｍにおいて見出され得る。
【００４０】
ポリマーの選択における共通の基準は、そのポリマーが、その内部の伝導性媒体と金属粒子との組み合わせに対する結合剤またはキャリアとして働き得ることである。
【００４１】
市販の熱可塑性ポリマーおよび熱硬化性ポリマーとしては、市販の塗料および他のフィルム形成配合物が挙げられ、限定されないが、Ｖａｌｓｐａｒ（Ｍｉｎｎｅａｐｏｌｉｓ，ＭＮ  ＵＳＡ）製のＶａｌｓｐａｒ（登録商標）の銘柄の塗料およびコーティング；Ｓｈｅｒｗｉｎ−Ｗｉｌｌｉａｍｓ（Ｃｌｅｖｅｌａｎｄ，Ｏｈｉｏ  ＵＳＡ）の製品、ならびにＲＰＭ  Ｉｎｄｕｓｔｒｉｅｓ（Ｍｅｄｉｎａ，Ｏｈｉｏ  ＵＳＡ）製のＲｕｓｔｏｌｅｕｍ（登録商標）の銘柄の塗料およびコーティングが挙げられる。
【００４２】
電気的に活性な流動性材料もまた、本発明において適切である。
【００４３】
１つの実施形態において、内部に金属粒子および伝導性媒体を有する、電気的に活性なポリマーは、流動性材料の連続相内の分散相である。この分散したポリマーは、米国特許第５，２７０，３５８号（Ａｓｍｕｓ）において同定されたようなゲル粒子と類似である。あるいは、内部に金属粒子および伝導性媒体を有するポリマーは、水中の流動性材料のラテックスに導入され得る。従って、一旦、水または他の溶媒が除去されるかまたは蒸発すると、腐食保護塗料が形成され得、この塗料において、ポリマー／伝導性媒体／金属粒子層は、金属基板の保護のための、伝導性のコンジットを提供するために十分な濃度を有する。
【００４４】
別の実施形態において、内部に金属粒子と伝導性媒体とを有するポリマー、および第二の流動性材料は、相互に貫入しているネットワークの形態であっても、交互に連続的な（ｂｉｃｏｎｔｉｎｕｏｕｓ）構造であっても、その他であっても、共同して連続的である。これは、米国特許第５，６７０，５５７号（Ｄｉｅｔｚら）に開示された、重合したマイクロエマルジョン感圧性接着剤と類似であり、この接着剤において、金属粒子と伝導性媒体とを内部に有するポリマーは、連続的なポリマー層とみなされる。
【００４５】
（伝導性媒体）
従って、電子移動を提供し得る、任意の固体の炭素質材料が、本発明において使用するための、潜在的な候補物である。上述のように、この炭素ベースの電子移動剤は、粒子、小板、繊維、管など、およびこれらの組み合わせの形態をとる。
【００４６】
伝導性媒体が、電気的に不活性な流動性材料中での電子移動において特に効果的であるためには、この伝導性媒体は、約１〜約２０，０００の範囲、そして好ましくは、約１００〜約１０，０００の範囲のアスペクト比を有するべきである。
【００４７】
このようなアスペクト比を達成するためには、好ましい伝導性媒体は、細長く、約１μｍ〜約１０ｍｍの範囲、そして好ましくは、約１μｍ〜約２０μｍの範囲の長さ、および約０．５ｎｍ〜約１００μｍの範囲、そして好ましくは、約０．６ｎｍ〜約１０μｍの範囲の幅または直径を有する。
【００４８】
また、このような伝導性媒体は、約１×１０−８Ω・ｃｍ〜約３×１０２Ω・ｃｍの範囲、そして好ましくは、約１×１０−６Ω・ｃｍ〜約５×１０−１Ω・ｃｍの範囲の抵抗率を有するべきである。
【００４９】
この炭素質伝導性媒体は、この流動性材料の全固形分の、約０．０１重量％〜約１０重量％の量で存在し得る。
【００５０】
可能な候補物のうちで、炭素繊維およびカーボンナノチューブが、それらの短い長さにもかかわらず、それらの大きいアスペクト比に起因して、好ましい。例えば、炭素繊維は、１０：１（Ｌ／Ｗ）より大きいアスペクト比を、容易に有し得、そしてナノチューブは、その直径が炭素繊維より１桁小さいかまたはそれより小さいにもかかわらず、このようなアスペクト比を達成し得る。
【００５１】
ナノチューブが、使用のために選択される場合、単層ナノチューブが、多層ナノチューブより好ましい。
【００５２】
単層カーボンナノチューブは、好ましい新生の技術であり、例えば、米国特許出願公開第２００３／００７５６８２号明細書（Ｃｏｌｂｅｒｔら）；ＰＣＴ国際公開ＷＯ９７／０９２７２、ＷＯ９８／０５９２０、ＷＯ００／１７１０２、ＷＯ００／１７１０１、ＷＯ０１／３０６９４、ＷＯ０２／０１６２５７、ＷＯ００／２６１３８、ＷＯ０２／０２６５９、ＷＯ０２／０６４８６８、ＷＯ０３／００４７４１、ＷＯ０１／４９５９９、およびＷＯ０３／０２０６３８に開示されている技術である。
【００５３】
炭素繊維およびカーボンナノチューブの市販の供給源としては、現在、Ｚｏｌｔｅｋ  Ｃｏｒｐｏｒａｔｉｏｎ（Ｓｔ．Ｌｏｕｉｓ，Ｍｉｓｓｏｕｒｉ）のＰａｎｅｘ（登録商標）炭素繊維製品ライン、Ｈｙｐｅｒｉｏｎ  Ｃａｔａｌｙｓｉｓ  Ｉｎｔｅｒｎａｔｉｏｎａｌ（Ｃａｍｂｒｉｄｇｅ，Ｍａｓｓａｃｈｕｓｅｔｔｓ）のフィブリル多層カーボンナノチューブ製品ライン、およびＣａｒｂｏｎ  Ｎａｎｏｔｅｃｈｎｏｌｏｇｉｅｓ，Ｉｎｃ．（Ｈｏｕｓｔｏｎ，Ｔｅｘａｓ）のバッキーチューブ単層カーボンナノチューブ製品ラインが挙げられる。
【００５４】
（任意の機能化された伝導性媒体）
受動電流回路内の電子移動を改善するために、炭素質材料を変更して、この材料の内部、表面、またはこの材料の位置に、犠牲金属粒子を提供し得る。技術文献は、金属を、炭素質材料（例えば、ナノチューブ）上にめっきすることを教示する。類似の技術が、繊維、小板などに対して使用され得る。
【００５５】
このような文献の例としては、Ａｎｇら、「Ｅｌｅｃｔｒｏｌｅｓｓ  Ｐｌａｔｉｎｇ  ｏｆ  Ｍｅｔａｌｓ  ｏｎｔｏ  Ｃａｒｂｏｎ  ｎａｎｏｔｕｂｅｓ  Ａｃｔｉｖａｔｅｄ  ｂｙ  ａ  Ｓｉｎｇｌｅ−Ｓｔｅｐ  Ａｃｔｉｖａｔｉｏｎ  Ｍｅｔｈｏｄ」Ｃｈｅｍ．Ｍａｔｅｒ．１９９９  １１（８）；２１１５−２１１８；Ｃｈｏｉら、「Ｓｐｏｎｔａｎｅｏｕｓ  Ｒｅｄｕｃｔｉｏｎ  ｏｆ  Ｍｅｔａｌ  Ｉｏｎｓ  ｏｎ  ｔｈｅ  Ｓｉｄｅｗａｌｌｓ  ｏｆ  Ｃａｒｂｏｎ  Ｎａｎｏｔｕｂｅｓ」Ｊ．Ａｍ．Ｃｈｅｍ．Ｓｏｃ．２００２  １２４（３１）；９０５８−９０５９；およびＧｏｖｉｎｄａｒａｊら、「Ｍｅｔａｌ  Ｎａｎｏｗｉｒｅｓ  ａｎｄ  Ｉｎｔｅｒｃａｌａｔｅｄ  Ｍｅｔａｌ  Ｌａｙｅｒｓ  ｉｎ  Ｓｉｎｇｌｅ−Ｗａｌｌｅｄ  Ｃａｒｂｏｎ  Ｎａｎｏｔｕｂｅ  Ｂｕｎｄｌｅｓ」Ｃｈｅｍ．Ｍａｔｅｒ．２０００  １２（１）；２０２−２０５が挙げられる。
【００５６】
受動電流回路において、電子移動を改善するためにまた、炭素質材料を変更して、その表面を機能性にし、この表面に、固有に伝導性のポリマーを結合させ得る。技術文献は、このような機能化を教示する。このような文献の例としては、Ｌｕら、「Ｏｒｇａｎｉｃ  Ｆｕｎｃｔｉｏｎａｌｉｚａｔｉｏｎ  ｏｆ  ｔｈｅ  Ｓｉｄｅｗａｌｌｓ  ｏｆ  Ｃａｒｂｏｎ  Ｎａｎｏｔｕｂｅｓ  ｂｙ  Ｄｉｅｌｓ−Ａｌｄｅｒ  Ｒｅａｃｔｉｏｎｓ：Ａ  Ｔｈｅｏｒｅｔｉｃａｌ  Ｐｒｅｄｉｃｔｉｏｎ」Ｏｒｇ．Ｌｅｔｔ．２００２  ４（２４）４３１３−４３１５およびＹｉｎｇら、「Ｆｕｎｃｔｉｏｎａｌｉｚａｔｉｏｎ  ｏｆ  Ｃａｒｂｏｎ  Ｎａｎｏｔｕｂｅｓ  ｂｙ  Ｆｒｅｅ  Ｒａｄｉｃａｌｓ」Ｏｒｇ．Ｌｅｔｔ．２００３  ５（９）１４７１−１４７３が挙げられる。
【００５７】
固有に伝導性のポリマーとして特に好ましいものは、米国特許第５，９６８，４１７号（Ｖｉｓａｗａｎａｔｈａｎ）に開示されるような、置換されたポリアニリンであり、そしてより具体的には、ＰｏｌｙＯｎｅ  Ｃｏｒｐｏｒａｔｉｏｎによって、ＴｅｓｌａｒｔＴＭとして（以前には、ＧｅｏＴｅｃｈ  Ｃｈｅｍｉｃａｌ  Ｃｏｍｐａｎｙ  ＬＬＣによって、Ｌｉｇｎｏ−ＰＡＮｉＴＭポリマーとして）販売されている、固有に伝導性のポリマーである。
【００５８】
炭素質材料の変更の型にかかわらず、このような方法を、流動性材料との混合前、または混合後のいずれかに実施することが、可能である。
【００５９】
（流動性材料についての任意のイオン伝導性）
所望であれば、流動性材料は、イオン伝導性にされて、カソード保護システムの全体的な伝導性を増強し得る。上記伝導性媒体および金属粒子は、このようなイオン伝導性の流動性材料に混合され得る。
【００６０】
固有に伝導性ではないポリマーについての、イオン伝導性の非限定的な例は、当業者に公知である他の位置のうちでもとりわけ、３Ｍ  Ｉｎｎｏｖａｔｉｖｅ  Ｐｒｏｐｅｒｔｉｅｓ  Ｃｏｍｐａｎｙの広範な特許書類において見出される。イオン伝導性ポリマーのこのような例は、一般に、生物医学電極と共に考慮され、ここで、哺乳動物の身体からイオン伝導性材料（通常、アクリルポリマーまたはコポリマーの感圧性接着剤および可塑剤および電解質）への電気信号の輸送は、この信号が、導電性要素へ、そして最終的には、治療用または診断用の電気デバイスへと輸送されることを可能にする。
【００６１】
本願の紙面では、多くの型のイオン伝導性感圧性接着ポリマーの完全な列挙が不可能である。当業者は、以下の米国特許に注目する：米国特許第４３５２３５９号；同第４５２４０８７号；同第４５３９９９６号；同第４５５４９２４号；同第４８４８３４８号；同第４８４８３５３号；同第５０１２８１０号；同第５１３３３５６号；同第５２１５０８７号；同第５２７６０７９号；同第５３３８４９０号；同第５３６２４２０号；同第５３８５６７９号；同第５３８９３７６号；同第５４０９９６６号；同第５４３８９８８号；同第５４８９６２４号；同第５５０５２００号；同第５５０６０５９号；同第５５２０１８０号；同第５５３６４４６号；同第５５３６７６８号；同第５６５００６０号；同第５６６０１７８号；同第５６６０８９２号；同第５６７０５５７号；同第５６７４５６１号；同第５７０２７５３号；同第５７３０１２６号；同第５７７９６３２号；同第５７９７９０２号；同第５８１３９８１号；同第５８３６９４２号；同第５８４６５５８号；同第５８５３７５０号；同第５９２４９８３号；同第５９４７９６１号；および同第５９５２３９８号。
【００６２】
カソード保護が望ましい産業環境において、特に好ましいイオン伝導性媒体は、上記リストにおいて確認される、米国特許第５６５００６０号に開示されている。
【００６３】
イオン伝導性剤は、イオン伝導性媒体、および必要に応じて、アノード溶解に供される金属の不動態化を減少させるための手段を含有する。
【００６４】
イオン伝導性媒体は、イオン性の電荷を輸送し得る、任意の媒体であり得る。イオン伝導性媒体は、好ましくは、柔軟であり、寸法安定性であり、そして保護されるべき金属、または内部に金属が包埋される構造体の表面に、実質的に接触し得る。
【００６５】
イオン伝導性剤は、電流回路のアノードとカソードとの間の界面として働き、そして流動性材料中の金属粒子の表面における不動態層の形成を抑止する。この電流回路のカソードは、保護されるべき金属である；この電流回路のアノードは、流動性材料中の金属粒子である。
【００６６】
イオン伝導性媒体の非限定的な例は、天然エラストマーおよび合成エラストマーであり、例えば、ゴムおよびガム、ヒドロゲル、ならびに親水性感圧性接着剤である。
【００６７】
好ましくは、イオン伝導性と柔軟な構造とを、保護されるべき金属物品に提供するためには、本発明のイオン伝導性媒体は、ヒドロゲルである。
【００６８】
本発明のための、ヒドロゲルのイオン伝導性媒体の非限定的な例としては、ポリアクリル酸、ポリ（メタ）アクリル酸ポリアルキレンオキシド、ポリビニルアルコール、ポリ（Ｎ−ビニルラクタム）、ポリアクリルアミド、ポリ（メタ）アクリルアミド、および米国特許第５，２７０，３５８号（Ａｓｍｕｓ）に開示される、ハイドロコロイドと膨潤剤とを含有するゲルが挙げられる。
【００６９】
より好ましくは、本発明のイオン伝導性媒体は、イオン伝導性の、親水性感圧性接着剤であり得る。親水性の感圧性接着剤の非限定的な例は、米国特許第４，５２４，０８７号；同第４，５３９，９９６号；同第４，５５４，９２４号；同第４，８４８，３５３号（すべてＥｎｇｅｌ）；同第５，２２５，４７３号（Ｄｕａｎ）；同第５，２７６，０７９号（Ｄｕａｎら）；同第５，５３６，４４６号（Ｕｙら）；および同第５，９５２，３９８号（Ｄｉｅｔｚら）に開示される、イオン伝導性の感圧性接着剤；ならびに米国再発行特許発明第３１，４５４号（Ｈｙｍｅｓ）；第４，３９１，２７８号（Ｃａｈａｌａｎ）；第４，６９９，１４６号および第４，７５０，４８２号（両方Ｓｉｅｖｅｒｄｉｎｇ）；および第４，６３５，６４２号に開示される接着剤である。
【００７０】
本発明は、任意の塩形態の、アクリルアミド−２−メチル−プロパンスルホン酸（「ＡＭＰＳ」）（Ｌｕｂｒｉｚｏｌ，Ｉｎｃ（Ｗｉｃｋｌｉｆｆｅ，Ｏｈｉｏ）から市販されている）から調製されるポリマー性感圧性接着剤、またはＮ−ビニル−ピロリドン／アクリル酸コポリマーの感圧性接着剤（米国特許第４，８４８，３５３号（Ｅｎｇｅｌ）に開示される）を使用し得る。
【００７１】
必要に応じて、イオン伝導性媒体に対するスクリムまたは他の補強材を提供することによって、この媒体に対して、寸法安定性を提供し得る。スクリムの非限定的な例は、上記Ｅｎｇｅｌの特許において、無溶媒プロセスによる接着剤の形成において使用されると開示されている。
【００７２】
また、必要に応じて、このイオン伝導性媒体への電解質の量を追加することによって、この媒体のイオン伝導性を増強し得る。アルカリ金属のハロゲン化物塩が好ましく、代表的に、この媒体の約１０重量％未満を構成する。ここでまた、Ｅｎｇｅｌの特許、およびＤｕａｎの特許は、親水性の感圧性接着剤において使用するための、受容可能な電解質を開示する。ＬｉＣｌが、電解質として特に好ましい。
【００７３】
また、必要に応じて、好ましくはないが、不動態化防止剤（すなわち、不動態化を減少させるための手段であり、好ましくは、犠牲にされるべき金属から保護される金属への、直流電流的に活性な金属イオンの移動を容易にする金属錯化剤）を含有させ得る。このような錯化剤は、市販されているが、予想外に、アノード作用により溶解されるべき金属の不動態化を減少させる際に有用である。
【００７４】
これらの錯化剤は、直流電流的に活性な金属イオンの沈殿を抑止する。これらの金属イオンは、沈殿が抑止されなければ、流動性材料中の金属粒子の周りに、不動態の層を形成する。この不動態の層の形成は、この電流回路の電流を、尚早に止める。
【００７５】
本発明のイオン伝導性剤において有用な錯化剤は、直流電流的に活性なイオンの、イオン伝導性媒体を通る制御された移動を可能にする様式で、イオン伝導性媒体中に密接に分散し得るか、または他の様式で溶解し得る、錯化剤である。いくつかの錯化剤は、この錯化剤の複数の部分の、同じ金属イオンとの複数の錯化を可能にするために適切なサイズの錯化剤である。他の錯化剤は、直流電流的に活性な金属イオンに対して、１つの錯化部位を提供する。
【００７６】
この錯化剤は、自由に拡散する分子錯化剤、およびイオン伝導性媒体中に存在するポリマー錯化剤からなる群より選択され得る。
【００７７】
分子錯化剤の非限定的な例は、エチレンジアミン四酢酸およびその塩（まとめて、「ＥＤＴＡ」）、シアニド化合物（例えば、ＮａＣＮおよびＫＣＮ）、ならびにチオシアネート化合物（例えば、ＮａＳＣＮおよびＫＳＣＮ）である。
【００７８】
ポリマー性錯化剤の非限定的な例は、ポリ（ビニルアミン）、ポリ（アリルアミン）、ポリ（アルキレンアミン）、ポリ（エチレンイミン）（「ＰＥＩ」）、ポリ（ビニルピリジン）、ポリ（ビニルピロール）、ポリ（Ｎ−ビニルラクタム）およびポリ（アルキレンオキシド）である。
【００７９】
これらの錯化剤のうちで、ＰＥＩが、市販されていること、その安い費用、強化コンクリート構造体のｐＨと適合性のｐＨ範囲でのその錯化能、その水溶液形態での利用可能性、イオン伝導性媒体において使用される、好ましい親水性の感圧性接着剤との非反応性、および電流回路の持続時間の満了までずっと電気化学的に安定であることに起因して、好ましい。
【００８０】
錯化剤は、溶解した金属に対する錯化剤として働くために有効な任意の重量％で、そして望ましくは、イオン伝導性媒体の約１重量％〜約１５重量％の範囲の重量％で、イオン伝導性媒体に添加され得る。好ましくは、このような重量％範囲は、約３重量％〜約６重量％である。
【００８１】
上記のように、この錯化剤は、金属の溶解によって形成する金属イオンを安定化させることによって、犠牲金属の不動態化を減少させる。このような安定化としては、金属イオンの安定化と、犠牲金属の表面またはその近くでの不動態の層の形成の抑止との、両方が挙げられる。
【００８２】
（流動性材料中の、任意の固有に伝導性のポリマー）
電子移動をさらに増強するために、流動性材料はまた、固有に伝導性のポリマー（例えば、アニリン、チオフェン、ピロール、フェニルメルカプタンなどの繰り返しモノマー単位を有するポリマー）を含有し得る。他の固有に伝導性のポリマーは、置換ポリパラフェニレンビニレンおよび非置換ポリパラフェニレンビニレン、置換ポリアニリンおよび非置換ポリアニリン、置換ポリアジンおよび非置換ポリアジン、置換ポリチオフェンおよび非置換ポリチオフェン、置換ポリパラフェニレンおよび非置換ポリパラフェニレン、置換ポリ−ｐ−フェニレンスルフィドおよび非置換ポリ−ｐ−フェニレンスルフィド、置換ポリフランおよび非置換ポリフラン、置換ポリピロールおよび非置換ポリピロール、置換ポリセレノフェンおよび非置換ポリセレノフェン、置換ポリアセチレンおよび非置換ポリアセチレン、これらの混合物、ならびにこれらのコポリマーからなる群より選択される。これらの伝導性ポリマーは、種々の特許に開示されており、これらの特許としては、米国特許第５，０６９，８２０号（Ｊｅｎら）；同第５，１６０，４５７号（Ｅｌｓｅｎｂａｕｍｅｒ）；同第５，１８５，１００号（Ｈａｎら）；同第５，２８１，３６３号（Ｓｈａｃｋｌｅｔｔｅら）；同第５，３７８，４０３号（Ｓｈａｃｋｌｅｔｔｅ）；同第５，４２２，４２３号（Ｓｈａｃｋｌｅｔｔｅら）；同第５，４５６，８６２号（Ｋｗａｎ−Ｙｕｅら）；同第５，５６７，３５５号（Ｗｅｓｓｌｉｎｇら）；同第５，７００，３９８号（Ａｎｇｅｌｏｐｏｕｌｏｓら）；および同第５，９１１，９１８号（Ｓｈａｃｋｌｅｔｔｅら）が挙げられる。これらの特許に記載されるように、固有に伝導性のポリマーは、しばしば、酸（例えば、塩酸またはｐ−トルエンスルホン酸）をドーピングされる。
【００８３】
特に好ましいものは、米国特許第５，９６８，４１７号（Ｖｉｓａｗａｎａｔｈａｎ）に開示されるような、そしてより具体的には、ＰｏｌｙＯｎｅ  ＣｏｐｏｒａｔｉｏｎによってＴｅｓｌａｒｔＴＭ固有伝導性ポリマーとして（以前には、ＧｅｏＴｅｃｈ  Ｃｈｅｍｉｃａｌ  Ｃｏｍｐａｎｙ  ＬＬＣによってＬｉｇｎｏ−ＰＡＮｉＴＭポリマーとして）販売されている、置換ポリアニリンである。ポリアニリンはまた、保護されるべき金属の表面を不動態化することによって、腐食の制御を補助し得、本発明の配合物を使用するコーティングまたは塗料の障壁機能およびカソード保護機能を増加させる。
【００８４】
（作製方法）
流動性材料に種々の成分を混合することは、当業者に明白である。特定の条件下で爆発し得る金属粒子を取り扱う際には、注意を払う必要がある。
【００８５】
ほとんどの例において、乾燥した成分が、適切な割合で、予め一緒にブレンドされ、流動性材料中に混合される場合の適切な割合を容易にする。混合の際の温度は、通常、室温である。なぜなら、分散が必要であり、そして溶解熱が必要とされないからである。混合速度は、徹底的な混合を確実にするために充分である必要があり、好ましくは、高速コウェル（ｃｏｗｅｌ）を使用する。
【００８６】
添加の順序は、１番目に炭素、２番目に金属を、流動性材料中へ；１番目に金属、２番目に炭素を、流動性材料中へ；または後に使用者によって流動性材料と混合されるために、炭素と金属とを予めブレンドしたもの、であり得る。コウェルは、炭素および金属を、濃厚な添加剤に乾燥混合するためには、通常は必要とされない。
【００８７】
混合速度は、約２００ｒｐｍ〜約２０００ｒｐｍ、そして好ましくは、約５００ｒｐｍ〜約１２００ｒｐｍの範囲であり得る。
【００８８】
（発明の有用性）
（保護されるべき金属）
電流回路が、本発明において形成され、この回路において、保護されるべき金属が、カソードとして働き、流動性材料中の伝導性媒体が、電子移動剤として働き、そして流動性材料中の腐食性が高い金属粒子が、犠牲アノードとして働く。必要に応じて、この流動性材料は、イオン伝導性にされ得るか、または固有に伝導性のポリマーを含有し得、この流動性材料の電子移動の量を増強し得る。
【００８９】
金属は、構造体の内部にあっても、構造体の外側表面上にあっても、価値のある金属の腐食の可能な影響が生じ得る他の任意の位置にあっても、この電流回路を介して保護される。鉄の場合、構造体の露出した桁であっても、コンクリート内の補強梁（「鉄筋」）であっても、水分、酸素、および電解質（例えば、塩）の組み合わせは、自然の腐食を開始する。鉄筋の場合、腐食は、水が空気ギャップを辿ってコンクリートにしみ込んでこの鉄筋に達するといつでも開始する。なぜなら、このコンクリート自体が、このコンクリートを形成するために使用される水中の塩に起因して、電解質を提供するからである。この鉄筋が錆びるにつれて、その酸化物形成の圧力は、さらに、このコンクリートに亀裂を入れ、さらなる鉄筋を、空気および水に曝露する。従って、電流回路の第一の構成要素は、保護されるべき金属（カソード）である。
【００９０】
鉄を含有する、多くの他の構造体および建造物は、カソード保護を必要とする。流動性材料が塗料またはコーティングである場合、カソード保護の適用は、所望される場合、染色され得、そして塗布されて、金属表面を保護し、そしてその外観の質を増す。
【００９１】
保護されるべき金属の非限定的な例は、鉄、鋼、銅、およびアルミニウムである。
【００９２】
（適用方法）
従って、電流回路は、伝導性媒体と犠牲アノード金属粒子との両方を、同じ流動性材料内に有する。次いで、この流動性材料は、保護されるべき金属基板に接触して、適用され得る。
【００９３】
適用の非限定的な例としては、考えられる全ての塗布技術およびコーティング技術（例えば、スプレー塗布、ブラシ／ローラー塗布、ナイフコーティング、溶液キャスティング、およびこれらの組み合わせ）が挙げられる。適用の方法は、金属基板の性質、この基板が平坦な表面を有するか、単純な湾曲を有するか、複合した湾曲を有するか、またはより複雑な表面構成を有するかに依存する。
【００９４】
全ての金属構造体は、理論的に、本発明の利点から、利益を得ることができる。着色料を流動性材料に任意で添加することにより、金属基盤を保護するだけでなく、この金属基板に色も提供する、塗料または他のコーティングを作製し得る。
【００９５】
他の実施形態は、以下の実施例において見出される。
【実施例】
【００９６】
（実施例１〜３および比較例Ａ〜Ｃ）
以下の表１の成分を、添加の順序および混合条件と共に、実験のために選択した。
【００９７】
【表１Ａ】
2007508439.tif 000003
表２は、実施例および比較例の量を、重量％で示す。
【００９８】
【表２】
2007508439.tif 000004
表３は、比較例Ａ〜Ｃおよび実施例１〜３のための試験方法を示し、そしてその試験結果は、図１〜６に対応する。
【００９９】
【表３−１】
2007508439.tif 000005
【０１００】
【表３−２】
2007508439.tif 000006
本発明は、平均値、および比較例の各々に対する改善の百分率を比較することによって、かなりの有用性を実証する。
【０１０１】
市販の塗料のコントロール（比較例Ａ）については、亜鉛の添加が、塩スプレー腐食に対する耐性を劇的に改善したが、ＩＣＰ／Ｚｎブレンド（比較例Ｃ）またはＺｎ／炭素繊維（実施例１）またはＺｎ／ＭＷＮＴ（実施例２）またはＺｎ／ＳＷＮＴ（実施例３）を使用するほどには、全く首尾よくなかった。
【０１０２】
Ｚｎコントロール（比較例Ｂ）に対して比較すると、実施例１〜３の全てが、本発明による伝導性媒体の添加によって、性能を改善した。
【０１０３】
ＩＣＰ／Ｚｎブレンド（比較例Ｃ）に対して比較すると、Ｚｎ／ＳＷＮＴの使用（実施例３）は、材料の費用を考慮すると、受容可能な代用品である。
【０１０４】
費用に基づいて優先順位を付けると、実施例１は、比較例Ａまたは比較例Ｂの費用より非常に小さい費用の割り増しで、かなりの性能の改善を提供する。
【０１０５】
数値の結果は、図１〜６の目視によって、確認される。
【０１０６】
本発明は、上記実施形態に限定されない。特許請求の範囲は、添付のとおりである。
【図面の簡単な説明】
【０１０７】
【図１】図１は、比較例Ａのサンプルのデジタル画像である。
【図２】図２は、比較例Ｂのサンプルのデジタル画像である。
【図３】図３は、比較例Ｃのサンプルのデジタル画像である。
【図４】図４は、実施例１のサンプルのデジタル画像である。
【図５】図５は、実施例２のサンプルのデジタル画像である。
【図６】図６は、実施例３のサンプルのデジタル画像である。
【図１】
2007508439.tif 000007
【図２】
2007508439.tif 000008
【図３】
2007508439.tif 000009
【図４】
2007508439.tif 000010
【図５】
2007508439.tif 000011
【図６】
2007508439.tif 000012
【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
カソード保護ポリマー配合物であって、該配合物は、以下：
（ａ）流動性材料；
（ｂ）該流動性材料中に分散した、炭素質伝導性媒体；および
（ｃ）該流動性材料中に同様に分散した、犠牲金属粒子、
を含有し、該犠牲金属粒子は、該配合物が接触することを意図される金属基板より腐食性が高い、配合物。
【請求項２】
前記炭素質伝導性媒体が、炭素ベースの電子移動剤として働き、そして粒子、小板、繊維、管、またはこれらの組み合わせの形態であり、そして必要に応じて、金属のめっきによって機能性にされており、
前記流動性材料が、ポリマー性材料であり、そしてフィルム、コーティング、または感圧性接着剤を形成し得、そして
前記金属基板が、鉄を含有する基板であり、そして前記犠牲金属粒子が、亜鉛またはアルミニウムである、
請求項１に記載の配合物。
【請求項３】
前記流動性材料中に、イオン伝導性剤をさらに含有するか、
前記犠牲金属粒子の不動態化を減少させるための手段をさらに含有するか、または
該流動性材料中に、固有に伝導性のポリマーをさらに含有するか、あるいは
これらの組み合わせをさらに含有する、
請求項１または請求項２に記載の配合物。
【請求項４】
請求項１または請求項２または請求項３に記載の配合物から形成された、フィルム。
【請求項５】
金属基板を保護する方法であって、請求項１に記載の配合物を、金属基板と接触させる工程を包含し、該配合物と該金属基板とが、電流回路を形成し、該電流回路において、前記犠牲金属粒子は、アノードであり、そして該金属基板は、カソードであり、そして該電流回路において、前記炭素質伝導性媒体は、該アノードとカソードとの間での電子移動剤として働く、方法。
【国際調査報告】
2007508439.tif 000013
2007508439.tif 000014